"a1つ以上の、ポリアミン及び/若しくは多価酸及び/若しくは多価アルコール並びに/又は一級及び/若しくは二級アミノ官能基及び/若しくはカルボン酸若しくはその誘導体及び/若しくはヒドロキシル官能基から選択される少なくとも3つの官能基を有するポリヘドラルオリゴシルセスキオキサン化合物POSS;b1つ以上の、重合中に1つの反応基としか反応しないリン含有分子;c任意選択的に、1つ以上の、1つ又は2つの官能基を有するカルボン酸若しくはエステル及び無水物のようなその誘導体及び/又はアミン及び/又はアルコールの存在下で、AB型の二官能モノマー及び/又はAABB型モノマーの重合によって入手できる星状又は樹木状構造を有する分岐ポリマー。モノマーAB及びAABB型のモノマーが、A=-COOH又はエステル及び無水物のようなその誘導体及びB=-NH2又は-OHを有する、請求項1に記載のポリマー。ポリアミド及びポリエステルの分類に属する、請求項2に記載のポリマー。モノマーABが、カプロラクタム、6-アミノヘキサン酸、パラ又はメタアミノ安息香酸、11-アミノウンデカン酸、ラウリルラクタム、12-アミノドデカン酸から選択され、AABB型のモノマーが以下:AAモノマーとして、アジピン酸、スベリン酸、セバシン酸、テレフタル/イソフタル酸、シクロヘキサンジカルボン酸又はそれらのエステル;BBモノマーとして、ヘキサメチレンジアミン、1,4ブチレンジアミン、イソホロンジアミン、フェニレンジアミンから選択される、請求項3に記載のポリアミド。モノマーAB又はAABBが以下:ABモノマーとして、カプロラクタム、6-アミノヘキサン酸;AAモノマーとして、アジピン酸並びにBBモノマーとして、ヘキサメチレンジアミン及び1,4-ブチレンジアミンから選択される、請求項4に記載のポリアミド。ポリアミンが、ビスヘキサメチレントリアミン、式NH2-CH26-NH-CH26-NH-CH26-NH-CH26-NH-CH26-NH2の六官能アミン、ヘキサメチレンジアミンの製造から誘導されるポリアミン、アミノ末端基を有するPOSS、エチレンジアミンオリゴマーから選択され;多価酸又はそのエステル及び無水物が、トリメシン酸、ピロメリト酸、2,2’-6,6’-テトラカルボキシエチルシクロヘキサノン、カルボキシル末端基を有するPOSSから選択される、請求項3に記載のポリアミド。リン含有分子が、2-カルボキシエチルフェニルホスフィン酸CEPPAである、請求項3~6のうちいずれか一項に記載のポリアミド。モノマーABがカプロラクトン,乳酸、ラクチドから選択され、AABBモノマーが以下:AAモノマーとして、アジピン酸、スベリン酸、セバシン酸、テレフタル/イソフタル酸、ナフタレンジカルボン酸、シクロヘキサンジカルボン酸又はそのエステル;BBモノマーとして、エチレングリコール、ポリエチレングリコールPEG、プロパンジオール、ポリプロピレングリコールPPG、1,4-ブタンジオール、ポリブチレングリコール、1,6ヘキサンジオール、シクロヘキサンジオール、ジメチロールシクロヘキサン異性体から選択されるジオールから選択される、請求項3に記載のポリエステル。モノマーAB又はAABBが以下:ABモノマーとして乳酸、ラクチド;AAモノマーとして、テレフタル/イソフタル酸又はそのエステル、ナフタレンジカルボン酸又はそのエステル;BBモノマーとして、エチレングリコール、1,4-ブタンジオールから選択される、請求項8に記載のポリエステル。多価酸又はそのエステル及び無水物が、トリメシン酸、ピロメリト酸、2,2’-6,6’-テトラカルボキシエチルシクロヘキサノン、カルボキシル末端基を有するPOSSから選択され、多価アルコールがペンタエリスリトール、トリメチロールプロパン、ジ-ペンタエリスリトール、シクロデキストリン、糖類、ヒドロキシル末端基を有するPOSSから選択される、請求項3に記載のポリエステル。リン含有分子が2-ジフェニルホスホリルエタノールである、請求項3、8~10のうちいずれか一項に記載のポリエステル。有機酸、一又は二官能アミン又はアルコールが、酢酸、安息香酸、アジピン酸、スベリン酸、セバシン酸、長鎖又は短鎖脂肪族一価/二価酸、テレフタル酸、イソフタル酸、長鎖又は短鎖脂肪族モノ/ジアミン、芳香族モノ/ジアミン、長鎖又は短鎖脂肪族一価/二価アルコールから選択される、請求項3~11のうちいずれか一項に記載のポリアミド又はポリエステル。1000~70,000ドルトンの範囲の分子量を有する、請求項3~12のうちいずれか一項に記載のポリアミド又はポリエステル。リン含有量が少なくとも500ppmである、請求項3~13のうちいずれか一項に記載のポリアミド又はポリエステル。複雑な星状又は樹木状分岐構造を有するポリマーに有利な難燃性を付与することが可能であり、それはAB二官能モノマー及び/又はAABB型モノマーから、リン含有分子を鎖終端剤として使用して入手できることが見出された。ポリアミド及びポリエステルのような本発明によるポリマーは、複雑な巨大分子構造星/樹木型が末端官能基の数の変動を可能にし、その結果として難燃性を調節するために導入できるリン含有基の数、並びにポリマーの粘度及び製造プロセスに有用なその他のパラメータの変動を可能にすることから、有利な特性を示す。したがって、本発明は、a1つ以上のポリアミン及び/若しくは多価酸及び/若しくは多価アルコール並びに/又はより一般的には、一級又は二級アミノ官能基、カルボン酸又はエステル及び無水物のようなその誘導体又はヒドロキシル官能基のような少なくとも3つの官能基を有する化合物例えばポリヘドラルオリゴシルセスキオキサン-POSS;b1つ以上の、重合中に1つの反応基としか反応しないリン含有分子;c任意選択的に、1つ以上の、1つ又は2つの官能基を有するカルボン酸又はエステル及び無水物のようなその誘導体及び/又はアミン及び/又はアルコールの存在下で、二官能型ABモノマー及び/又はAABB型モノマーを重合することによって入手できる複雑な分岐構造星状又は樹木状を有するポリマーを提供する。本発明によると、A=-COOH又はエステル及び無水物のようなその誘導体及びB=-NH2又は-OHのAB及び/又はAABBモノマーを使用できる。好ましいポリマー系列はポリアミド系列であり、これは、特に織物分野において、所望の難燃性を有するカーペット、衣類及び装飾品の作製において、特異で有利な用途を有する。本発明によるポリアミド又はポリエステルの調製に使用できるABモノマーの例としては、カプロラクタム、6-アミノヘキサン酸、パラ-又はメタ-アミノ安息香酸、11-アミノウンデカン酸、ラウリルラクタム、12-アミノドデカン酸、カプロラクトン、乳酸及びラクチド;好ましくはカプロラクタム、6-アミノヘキサン酸、カプロラクトン及びラクチドが挙げられる。本発明によるポリアミド又はポリエステルの調製に使用できるAABBモノマーの例としては、以下が挙げられる:1ポリアミド調製のためのBBモノマーとして、ヘキサメチレンジアミン、イソホロンジアミン、フェニレンジアミンのようなジアミン分子;ポリエステル調製のためのBBモノマーとして、エチレングリコール、ポリエチレングリコールPEG、プロパンジオール、ポリプロピレングリコールPPG、1,4-ブタンジオール、ポリブチレングリコール、1,6ヘキサンジオール、シクロヘキサンジオール、ジメチロールシクロヘキサン異性体のようなジオール分子。2ポリアミド又はポリエステル調製のためのAA二価酸モノマーとして、アジピン酸、スベリン酸、セバシン酸、シクロヘキサンジカルボン酸、フタル酸、ナフタレンジカルボン酸のような脂肪族又は芳香族ジカルボン酸又はエステル及び無水物のようなその誘導体。ジアミンは、単独で又は二価酸の塩として使用できる。本発明によるポリアミンは、一級又は二級官能基を有してもよい三級アミノ基は非反応性であることから考慮されない。好適なポリアミンの例としては、いずれもヘキサメチレンジアミンの製造から誘導されるビスヘキサメチレントリアミン、式NH2-CH26-NH-CH26-NH-CH26-NH-CH26-NH-CH26-NH2の六官能アミン、アミノ末端基を有するPOSS、エチレンジアミンオリゴマーが挙げられる。本発明による多価酸又はエステル及び無水物のようなその誘導体は、一般的に、トリメシン酸、ピロメリト酸、2,2’-6,6’テトラカルボキシエチルシクロヘキサノン又はカルボキシル末端基を有するPOSSから選択される。本発明による多価アルコールは、一般的にペンタエリスリトール、トリメチロールプロパン、ジペンタエリスリトール、シクロデキストリン、糖、ヒドロキシル末端基を有するPOSSから選択される。本発明によるリン含有分子は、好ましくは:ポリアミドのための2-カルボキシエチルフェニルホスフィン酸CEPPA;ポリエステルのための2-ジフェニルホスフィニル-エタノールのような一価アルコール;ポリアミド及びポリエステルの両方のための3-ジフェニルホスフィニル-プロパン酸のようなリン基を有するモノカルボキシ誘導体である。本発明による1つ又は2つの官能基を有する有機酸又はエステル及び無水物のようなその誘導体、アミン及びアルコールは一般的には酢酸、安息香酸、アジピン酸、スベリン酸及びセバシン酸、その他の長鎖又は短鎖脂肪族一価/二価酸、テレフタル酸、イソフタル酸、長鎖又は短鎖脂肪族モノ/ジアミン、芳香族モノ/ジアミン、及び長鎖又は短鎖脂肪族一価/二価アルコールから選択される。本発明によるポリマーは、1000~70,000ドルトンの分子量を有することができる;最適な難燃性は、ポリマーのリン官能基から誘導されるPが少なくとも500ppmで得ることができる。本発明のポリマーは、ガラス又は鋼製反応器内又はオートクレーブ内での合成により、以下の条件下で調製できる。ガラス反応器内での合成:ポリアミド合成は、270°Cのオーブン内で窒素流及び機械撹拌下にて又はポリマー融点よりも高温にて、6時間実施される。ポリエステル合成は、適切な触媒系を用いて3つの温度段階で実施され;例えばPET合成の場合、温度段階は:180°Cで2時間、220°Cで2時間、280°Cで真空下にて良好な溶融粘度が得られるまでの時間である。合成は、ガラス製装置内で実施され、その下部フラスコはオーブン内に挿入されながら、上部はその外部に維持される。装置の上部には以下を可能にする3本のアームが取り付けられている:a.窒素流の流入b.反応混合物の機械的撹拌を提供する撹拌棒の通過c.窒素流の流出鋼製反応器内での合成:ポリアミド合成は、オーブン内で270°C又はポリマー融点よりも高温にて、窒素流下、機械的撹拌あり又はなしで6時間実施される。反応は、上下両方の部分がボルトで締められた鋼製反応器内で実施され;反応器はオーブン内に置かれ、その最上部のみが表れており;反応器には窒素流の流入及び流出のための2本のアームが装備されている。オートクレーブ内での合成:一例として、ナイロン6の合成が、両方とも280°Cで機械的撹拌下にある次の2つの相で実施される:圧力下の第1相2hラクタム環の開環、窒素流下の第2相4h重縮合による分子鎖の成長。ポリマーはリールに巻かれたケーブルの形で反応器から抽出される。星状又は樹枝状のいずれの構造が得られるかは、既知であり上に引用したVoit及びLedererによる総説に記載されているように、好適な化学量論に依存する。さらに、数学モデルは、星状構造を与えるコモノマーの存在下で重合されたAB型モノマーから得られるポリマーの場合、最終ポリマーの組成の予測を可能にし、その際入力データとして供給物及び達成した変換率のみを必要とする[C.M.Yuanetal.Macromol.Chem.Phys.20210,20862001]。具体的には、本発明は複雑な構造を有し、ポリマー鎖末端に結合したリン原子を含有するポリアミド又はポリエステルの調製を可能にし、これはマスターとして又は直接的に基本材料として使用でき、種々の標準的材料に使用される通常の製造プラントで得ることができる。マスターとして使用した場合、分子量、巨大分子構造及び結果としての溶融ポリマーの粘度を、ポリマーマトリックスナイロン6、ナイロン66等のようなへの混和性を助長するように容易に調節でき、難燃性官能基の材料全体への均一な分布を確実とする。本発明は、難燃性官能基の数をプログラムすること、及びナノ構造の有機/無機構成要素を挿入することも可能にする。材料は、コンパウンディングによってマスターとしてマトリックスに添加することもでき、マスターの活性官能基とマトリックスの反応基との間の接触時間は架橋を引き起こさない。生成物は、ポリマーマトリックスに導入された他の添加剤のキャリアとしても作用できる。その性質を考慮すると、ポリアミドベースを有する場合にはポリアミドと完全に相溶し、ポリエステルベースを有する場合はポリエステルに完全に相溶し、相分離を示さない。もう1つの利点は、最終材料中のリンが少量であり最大で5重量、それが遊離赤リンとして存在しないことである。これらの特性は、現在ポリアミドでは不可能な難燃性ポリアミド又はポリエステル繊維の獲得への道を切り開く。本発明を以下の実施例でより詳細に説明し、これはポリアミドベースのAB型ポリマーの材料に関するが、本発明に引用される他の分類のポリマーにも拡大できる。カプロラクタム85mol/molアミノカプロン酸:8.15mol/molビスヘキサメチレントリアミンHBHT:0.95mol/molCEPPA:5.9mol/mol試薬を同時に供給物に導入する。460meq/KgのCEPPAを有するポリマーが得られる。本発明による数学モデルでその分子パラメータを決定するため、同じモノマー比を用いるがCEPPAなしでもポリマーを調製した。カプロラクタム89.2mol/molアミノカプロン酸:8.55mol/molビスヘキサメチレントリアミンHBHT:0.31mol/molCEPPA:1.94mol/mol試薬を同時に供給物に導入する。160meq/KgのCEPPAを有するポリマーが得られる。ジメチルテレフタレートテレフタル酸誘導体48.5mol/molエチレングリコール45.0mol/mol化学量論的エチレングリコールを基準にして50過剰分を追加ペンタエリスリトール0.5mol/mol2-ジフェニルホスホリルエタノール6.0mol/molポリマーの構造を立証するポリアミド6の3つの例が多官能アミンコポリマーの存在下で得られた。有意な比較を得るには、機械的特性に優れる未調節のポリアミド6について、末端アミン基の値がかなり低く<70、末端カルボキシル基の数が末端アミンの数と等しいことに注意する必要がある:末端基の滴定並びにサイズ排除クロマトグラフィーSECで得られた分子量Mn、直鎖ナイロン6当量で表示及び分子量分散指数Dを表に示す。試料1は多官能コモノマー濃度が最も高い試料であり;試料2は中間濃度、及び試料3は最も低濃度である。SECデータはPA6直鎖当量として表示され;ポリマーは分子量の分散値Dが2よりも低く、これは星状構造を立証するD=2は重縮合で得られるポリマーの直鎖の典型的な値である。滴定は、アミノ末端基の数が酸性基と比べて非常に大きいことを示す。また、このデータはポリマーの分岐構造を証明するものである。-COOH及び-POOHの両方の酸性末端基を有する分子との反応後、以下のデータが得られる:試料1、2及び3における多官能アミンコモノマーの量を上の表に示す。アミノ末端基数が最も高い試料試料1の場合、リンを含有する二価酸はそれ自体のカルボキシル基のみと反応し、遊離の末端ホスフィン基が残る。この鎖末端の修飾はポリマーの水力学的挙動を変え上表で直鎖ナイロン6として測定された値よりも低い、異なるMn値;狭い分布は、鎖の巨大分子構造が維持されており、リン含有二価酸との反応で修飾されなかったことを立証する。図1は、以下を含む二価酸リン試料のコーンカロリーメータ分析を示す:マスター4603は上記表の試料1実施例1であり、マスター2602は試料2、マスター1601は試料3実施例2である。標準的なPA6においてRHR熱放出速度は約2040KJ/sm2であるのに対し、検討されている3試料においてRHRは最大で700KJ/sm2であり、熱放出速度が非安定化ポリアミドの約3分の1であることを示す。図2に示すTGA熱重量分析による熱安定性データは、試料が通常のPA6よりも早くすなわち、より低く、より危険の少ない温度で分解を開始し、完全に分解するまでにより長い時間を要することを実証する。このデータはRHRデータと合わせて、材料が、一般的により暴力的でなく、より危険の少ない分解をし、結果として使用の安全性が大きいことを示す。さらに、高温で残留分が高いことは、より大量の残留炭素チャーの形成を示し、これが燃焼を妨げる。数学モデルの使用使用される数学モデルは、入力データとして供給物及び得られた変換率を使用して、最終ポリマーの組成を予測する:モデルは生成する種のパーセンテージを与え、その分子量及び巨大分子構造を示す。例えば、数学モデルは、一定供給を維持し反応中に到達する変換率を変えることによって得られるポリマーの数平均分子量Mn及び重量平均分子量Mw、分子量分布D、直鎖種lin.及び星状分岐鎖種starのパーセンテージを与える:供給物:カプロラクタム;HBHT0.009M-460meq/Kg-実施例1に類似した供給物でCEPPAなし。変換率=93.2変換率=94.0変換率=94.6材料の分析HBHTCEPP460添加PA6曲線1及び純CEPP曲線2のTGA;CEPPは純粋な化合物よりもはるかに高いTで分解を開始することから、ポリマーと反応したことを示す図3。HBHTCEPP460添加PA6曲線1及びPA620メラミンシアヌレート曲線2のTGA:第2のPA6は工業用途に一般的に使用される物理的混合物である。20の質量損失があり、これは300°C~370°Cのメラミン損失に対応する図4。HBHTCEPP460、255、160添加PA6対PA6標準品のDCS:曲線1は純粋な結晶PA6である。融点下向きピークは純PA6のそれよりも数度低い。結晶化上向きピークのある曲線は変動がきわめて少ない図5。"